【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
反応性基を有するアクリルゴムからなり、灰分量が０．８重量％以下、前記灰分中のリンの割合で２０重量％以上、比重が０．９以上であるアクリルゴムベール。
【請求項２】
アクリルゴムが、（メタ）アクリル酸アルキルエステル及び（メタ）アクリル酸アルコキシアルキルエステルからなる群から選ばれる少なくとも１種の（メタ）アクリル酸エステルを有するものである請求項１に記載のアクリルゴムベール。
【請求項３】
反応性基が、カルボキシル基、エポキシ基及びハロゲン基からなる群から選ばれる少なくとも１種の官能基である請求項１又は２に記載のアクリルゴムベール。
【請求項４】
反応性基含有量が、０．００１〜５重量％の範囲である請求項１〜３のいずれか１項に記載のアクリルゴムベール。
【請求項５】
６０℃における複素粘性率（［η］６０℃）が、１５，０００Ｐａ・ｓ以下である請求項１〜４のいずれか１項に記載のアクリルゴムベール。
【請求項６】
１００℃における複素粘性率（［η］１００℃）と６０℃における複素粘性率（［η］６０℃）との比（［η］１００℃／［η］６０℃）が、０．５以上である請求項１〜５のいずれか１項に記載のアクリルゴムベール。
【請求項７】
灰分中の周期律表第２族金属とリンとの合計量が、全灰分量に対する割合で３０重量％以上である請求項１〜６のいずれか１項に記載のアクリルゴムベール。
【請求項８】
灰分中の周期律表第２族金属とリンとの比（［周期律表第２族金属］／［Ｐ］）が、モル比で０．６〜２．５の範囲である請求項１〜７のいずれか１項に記載のアクリルゴムベール。
【請求項９】
灰分中のマグネシウムとリンの合計量が、全灰分量に対する割合で３０重量％以上である請求項１〜８のいずれか１項に記載のアクリルゴムベール。
【請求項１０】
灰分中のマグネシウムとリンの比（［Ｍｇ］／［Ｐ］）が、重量比で、０．４〜２．５の範囲である請求項１〜９のいずれか１項に記載のアクリルゴムベール。
【請求項１１】
ゲル量が、５０重量％以下である請求項１〜１０のいずれか１項に記載のアクリルゴムベール。
【請求項１２】
ｐＨが、６以下である請求項１〜１１のいずれか１項に記載のアクリルゴムベール。
【請求項１３】
アクリルゴムが、リン酸系乳化剤を乳化剤として使用し乳化重合したものである請求項１〜１２のいずれか１項に記載のアクリルゴムベール。
【請求項１４】
アクリルゴムが、ラジカル発生剤と還元状態にある金属イオン化合物と金属イオン以外の還元剤とからなるレドックス触媒で重合したものである請求項１〜１３のいずれか１項に記載のアクリルゴムベール。
【請求項１５】
アクリルゴムは、重合転化率が８０重量％以上で重合したものである請求項１〜１４のいずれか１項に記載のアクリルゴムベール。
【請求項１６】
アクリルゴムが、乳化重合した重合液を、金属塩を凝固剤として使用することにより凝固させ、乾燥したものである請求項１〜１５のいずれか１項に記載のアクリルゴムベール。
【請求項１７】
アクリルゴムが、凝固後に減圧下で乾燥されたものである請求項１〜１６のいずれか１項に記載のアクリルゴムベール。
【請求項１８】
アクリルゴムが、凝固後に溶融混錬され乾燥されたものである請求項１〜１７のいずれか１項に記載のアクリルゴムベール。
【請求項１９】
前記溶融混錬が、実質的に水分を含まない状態で行われたものである請求項１８に記載のアクリルゴムベール。
【請求項２０】
前記乾燥が、スクリュー型押出機で行われたものである請求項１６〜１９のいずれか１項に記載のアクリルゴムベール。
【請求項２１】
前記乾燥後に、５０℃／ｈｒ以上の冷却速度で冷却されたものである請求項１６〜２０のいずれか１項に記載のアクリルゴムベール。
【請求項２２】
前記乾燥後に、空冷方式により５０℃／ｈｒ以上の冷却速度で冷却されたものである請求項１６〜２１のいずれか１項に記載のアクリルゴムベール。
【請求項２３】
（メタ）アクリル酸エステル及び反応性基含有単量体を含む単量体成分を水とリン酸系乳化剤とでエマルジョン化し、重合触媒存在下に前記単量体成分を乳化重合し乳化重合液を得る乳化重合工程と、
得られた乳化重合液を凝固剤としての凝固液（凝固剤含有水溶液）と接触させて含水クラムを生成する凝固工程と、
生成した含水クラムを脱水スリットを有する脱水バレルと減圧下で乾燥する乾燥バレルと先端部にダイとを有するスクリュー型押出機を用いて、含水クラムを前記脱水バレルで含水量１〜４０重量％まで脱水後、前記乾燥バレルで含水量１重量％未満まで乾燥し、前記ダイからシート状乾燥ゴムを押し出す脱水・乾燥・成形工程と、
押し出されたシート状乾燥ゴムを積層してベール化するベール化工程と、
を含むアクリルゴムベールの製造方法。
【請求項２４】
請求項１〜２２のいずれか１項に記載のアクリルゴムベールを製造する請求項２３に記載のアクリルゴムベールの製造方法。
【請求項２５】
乳化重合液と凝固液との接触が、撹拌されている凝固液に乳化重合液を添加して行われるものである請求項２３又は２４に記載のアクリルゴムベールの製造方法。
【請求項２６】
撹拌されている凝固液の回転数が、１００ｒｐｍ以上である請求項２５に記載のアクリルゴムベールの製造方法。
【請求項２７】
撹拌されている凝固液の周速が、０．５ｍ／ｓ以上である請求項２５又は２６に記載のアクリルゴムベールの製造方法。
【請求項２８】
凝固液の凝固剤濃度が、０．５重量％以上である請求項２３〜２７のいずれか１項に記載のアクリルゴムベールの製造方法。
【請求項２９】
凝固剤が、周期律表第２族金属塩である請求項２３〜２８のいずれか１項に記載のアクリルゴムベールの製造方法。
【請求項３０】
凝固剤が、マグネシウム塩である請求項２３〜２９のいずれか１項に記載のアクリルゴムベールの製造方法。
【請求項３１】
含水クラムの洗浄を、温水で行うものである請求項２３〜３０のいずれか１項に記載のアクリルゴムベールの製造方法。
【請求項３２】
請求項１〜２２のいずれか１項に記載のアクリルゴムベールに充填剤及び架橋剤を混合してなるゴム混合物。
【請求項３３】
充填剤が、補強性充填剤である請求項３２に記載のゴム混合物。
【請求項３４】
充填剤が、カーボンブラックである請求項３２に記載のゴム混合物。
【請求項３５】
充填剤が、シリカである請求項３２に記載のゴム混合物。
【請求項３６】
架橋剤が、多価アミン化合物、カルボン酸アンモニウム塩、ジチオカルバミン酸金属塩またはトリアジンチオール化合物である請求項３２〜３５のいずれか１項に記載のゴム混合物。
【請求項３７】
老化防止剤を、さらに混合してなる請求項３２〜３６のいずれか１項に記載のゴム混合物。
【請求項３８】
老化防止剤が、アミン系老化防止剤である請求項３７に記載のゴム混合物。
【請求項３９】
請求項１〜２２のいずれか１項に記載のアクリルゴムベールに、充填剤、架橋剤及び必要に応じて老化防止剤を混合機により混合することを特徴とするゴム混合物の製造方法。
【請求項４０】
請求項１〜２２のいずれか１項に記載のアクリルゴムベールに、充填剤及び必要に応じて老化防止剤を混合した後に架橋剤を混合することを特徴とするゴム混合物の製造方法。
【請求項４１】
請求項３２〜３８のいずれか１項に記載のゴム混合物を架橋してなるゴム架橋物。
【請求項４２】
架橋が、一次架橋と二次架橋をするものである請求項４１に記載のゴム架橋物。
【請求項４３】
請求項３２〜３８のいずれか１項に記載のゴム混合物を一次架橋した後に二次架橋するゴム架橋物の製造方法。
【手続補正２】
【補正対象書類名】明細書
【補正対象項目名】００２３
【補正方法】変更
【補正の内容】
【００２３】
本発明のアクリルゴムベールにおいて、ゲル量が、５０重量％以下であることが好ましい。
本発明のアクリルゴムベールにおいて、ｐＨが、６以下であることが好ましい。
【手続補正３】
【補正対象書類名】明細書
【補正対象項目名】００２４
【補正方法】変更
【補正の内容】
【００２４】
本発明のアクリルゴムベールにおいて、アクリルゴムが、リン酸系乳化剤を乳化剤として使用し乳化重合したものであることが好ましい。
本発明のアクリルゴムベールにおいて、アクリルゴムが、ラジカル発生剤と還元状態にある金属イオン化合物と金属イオン以外の還元剤とからなるレドックス触媒で重合したものであることが好ましい。
本発明のアクリルゴムベールにおいて、アクリルゴムは、重合転化率が８０重量％以上で重合したものであることが好ましい。
本発明のアクリルゴムベールにおいて、アクリルゴムが、乳化重合した重合液を、金属塩を凝固剤として使用することにより凝固させ、乾燥したものであることが好ましい。
本発明のアクリルゴムベールにおいて、アクリルゴムが、凝固後に減圧下で乾燥されたものであることが好ましい。
本発明のアクリルゴムベールにおいて、アクリルゴムが、凝固後に溶融混錬され乾燥されたものであることが好ましい。
本発明のアクリルゴムベールにおいて、前記溶融混錬が、実質的に水分を含まない状態で行われたものであることが好ましい。
本発明のアクリルゴムベールにおいて、前記乾燥が、スクリュー型押出機で行われたものであることが好ましい。
本発明のアクリルゴムベールにおいて、前記乾燥後に、５０℃／ｈｒ以上の冷却速度で冷却されたものであることが好ましい。
本発明のアクリルゴムベールにおいて、前記乾燥後に、空冷方式により５０℃／ｈｒ以上の冷却速度で冷却されたものであることが好ましい。
【手続補正４】
【補正対象書類名】明細書
【補正対象項目名】００２５
【補正方法】変更
【補正の内容】
【００２５】
本発明によれば、また、（メタ）アクリル酸エステル及び反応性基含有単量体を含む単量体成分を水とリン酸系乳化剤とでエマルジョン化し、重合触媒存在下に前記単量体成分を乳化重合し乳化重合液を得る乳化重合工程と、得られた乳化重合液を凝固剤としての凝固液（凝固剤含有水溶液）と接触させて含水クラムを生成する凝固工程と、生成した含水クラムを脱水スリットを有する脱水バレルと減圧下で乾燥する乾燥バレルと先端部にダイとを有するスクリュー型押出機を用いて、含水クラムを前記脱水バレルで含水量１〜４０重量％まで脱水後、前記乾燥バレルで含水量１重量％未満まで乾燥し、前記ダイからシート状乾燥ゴムを押し出す脱水・乾燥・成形工程と、押し出されたシート状乾燥ゴムを積層してベール化するベール化工程と、を含むアクリルゴムベールの製造方法が提供される。
本発明のアクリルゴムベールの製造方法において、上記のアクリルゴムベールを製造することが好ましい。
【手続補正５】
【補正対象書類名】明細書
【補正対象項目名】００３３
【補正方法】変更
【補正の内容】
【００３３】
本発明によれば、また、上記アクリルゴムベールに充填剤及び架橋剤を混合してなるゴム混合物が提供される。
本発明のゴム混合物において、充填剤が、補強性充填剤であることが好ましい。
本発明のゴム混合物において、充填剤が、カーボンブラックであることが好ましい。
本発明のゴム混合物において、充填剤が、シリカであることが好ましい。
本発明のゴム混合物において、架橋剤が、多価アミン化合物、カルボン酸アンモニウム塩、ジチオカルバミン酸金属塩またはトリアジンチオール化合物であることが好ましい。
本発明のゴム混合物において、老化防止剤を、さらに混合してなることが好ましい。
本発明のゴム混合物において、老化防止剤が、アミン系老化防止剤であることが好ましい。
【手続補正６】
【補正対象書類名】明細書
【補正対象項目名】００３４
【補正方法】変更
【補正の内容】
【００３４】
本発明によれば、また、上記アクリルゴムベールに、充填剤、架橋剤及び必要に応じて老化防止剤を混合機により混合することを特徴とするゴム混合物の製造方法が提供される。
【手続補正７】
【補正対象書類名】明細書
【補正対象項目名】００３５
【補正方法】変更
【補正の内容】
【００３５】
本発明によれば、また、上記アクリルゴムベールに、充填剤及び必要に応じて老化防止剤を混合した後に架橋剤を混合することを特徴とするゴム混合物の製造方法が提供される。
【手続補正８】
【補正対象書類名】明細書
【補正対象項目名】００３６
【補正方法】変更
【補正の内容】
【００３６】
本発明によれば、更に、上記ゴム混合物を架橋してなるゴム架橋物が提供される。
本発明のゴム架橋物において、架橋が、一次架橋と二次架橋をするものであることが好ましい。
本発明によれば、更に、上記のゴム混合物を一次架橋した後に二次架橋するゴム架橋物の製造方法が提供される。